(57)【特許請求の範囲】
【請求項１】
ガラス光ファイバー上に一次ポリマーコーティング１６を形成するための放射線硬化性塗料組成物であって、
ポリマーコーティング１６、１８を形成することが可能なベース放射線硬化性液体組成物と、
実質的に等重量のＮ−β（アミノエチル）−γ−アミノプロピルメチルジメトキシシラン、Ｎ−β（アミノエチル）−γ−アミノプロピルトリメトキシシラン、イソシアナトプロピルトリエトキシシラン及びγ−（トリメトキシシリル）プロピルアクリレートを含む、塗料組成物の１．５重量％まで含まれる加水分解カップリング剤混合物
の混合物を含む前記塗料組成物。
【請求項２】
ベース放射線硬化性液体組成物が脂肪族ウレタンジアクリレートオリゴマーを含む請求項１に記載の塗料組成物。
【請求項３】
ベース放射線硬化性液体組成物がイソボルニルアクリレートオリゴマーを含む請求項１に記載の塗料組成物。
【請求項４】
ベース放射線硬化性液体組成物が直鎖Ｃ８及びＣ１０アクリル酸エステルから構成される単官能性モノマーの混合物を含む請求項１に記載の塗料組成物。
【請求項５】
ベース放射線硬化性液体組成物が２−エチルヘキシルアクリレートを含む請求項１に記載の塗料組成物。
【請求項６】
ベース放射線硬化性液体組成物が光開始剤を含む請求項１に記載の塗料組成物。
【請求項７】
ベース放射線硬化性液体組成物がナフサとナフタレンから構成される群から選択される重質芳香族溶媒を含むフルオロ脂肪族ポリマーエステルを含む請求項１に記載の塗料組成物。
【請求項８】
ベース放射線硬化性液体組成物が脂肪族ウレタンジアクリレートオリゴマー、イソボルニルアクリレートオリゴマー、直鎖Ｃ８及びＣ１０アクリル酸エステルから構成される単官能性モノマーの混合物、２−エチルヘキシルアクリレート、光開始剤、及びナフサとナフタレンから構成される群から選択される重質芳香族溶媒を含むフルオロ脂肪族ポリマーエステルを含む請求項１に記載の塗料組成物。
【請求項９】
ベース放射線硬化性液体組成物が脂肪族ウレタンアクリレートオリゴマー、イソボルニルアクリレートオリゴマー、２−エチルヘキシルアクリレート、直鎖Ｃ８及びＣ１０アクリル酸エステルから構成される単官能性モノマーの混合物、光開始剤、及びナフサとナフタレンから構成される群から選択される重質芳香族溶媒を含むフルオロ脂肪族ポリマーエステルを含み、加水分解カップリング剤混合物が実質的に等重量のＮ−β（アミノエチル）−γ−アミノプロピルメチルジメトキシシラン、Ｎ−β（アミノエチル）−γ−アミノプロピルトリメトキシシラン、イソシアナトプロピルトリエトキシシラン及びγ−（トリメトキシシリル）プロピルアクリレートを含み、加水分解カップリング剤混合物が塗料組成物の１．５重量％まで含まれる請求項１に記載の塗料組成物。
【請求項１０】
ガラス光ファイバーの少なくとも一部にポリマーコーティング１６、１８を形成するための方法であって、
ガラス光ファイバー１０を準備する段階と、
ポリマーコーティングを形成することが可能なベース放射線硬化性液体組成物と、実質的に等重量のＮ−β（アミノエチル）−γ−アミノプロピルメチルジメトキシシラン、Ｎ−β（アミノエチル）−γ−アミノプロピルトリメトキシシラン、イソシアナトプロピルトリエトキシシラン及びγ−（トリメトキシシリル）プロピルアクリレートを含む、塗料組成物の１．５重量％まで含まれる加水分解カップリング剤混合物の混合物を含む放射線硬化性塗料組成物をガラス光ファイバー１０の少なくとも一部に塗布する段階と、
塗布した放射線硬化性塗料組成物を硬化させるのに適した強度、波長及び暴露時間で前記塗料組成物を放射線に暴露する段階を含む前記方法。
【請求項１１】
ベース放射線硬化性液体組成物が脂肪族ウレタンジアクリレートオリゴマー、イソボルニルアクリレートオリゴマー、直鎖Ｃ８及びＣ１０アクリル酸エステルから構成される単官能性モノマーの混合物、２−エチルヘキシルアクリレート、光開始剤、及びナフサとナフタレンから構成される群から選択される重質芳香族溶媒を含むフルオロ脂肪族ポリマーエステルを含む請求項１０に記載の方法。
【請求項１２】
ベース放射線硬化性液体組成物が脂肪族ウレタンアクリレートオリゴマー、イソボルニルアクリレートオリゴマー、２−エチルヘキシルアクリレート、直鎖Ｃ８及びＣ１０アクリル酸エステルから構成される単官能性モノマーの混合物、光開始剤、及びナフサとナフタレンから構成される群から選択される重質芳香族溶媒を含むフルオロ脂肪族ポリマーエステルを含み、加水分解カップリング剤混合物が実質的に等重量のＮ−β（アミノエチル）−γ−アミノプロピルメチルジメトキシシラン、Ｎ−β（アミノエチル）−γ−アミノプロピルトリメトキシシラン、イソシアナトプロピルトリエトキシシラン及びγ−（トリメトキシシリル）プロピルアクリレートを含み、加水分解カップリング剤混合物が塗料組成物の１．５重量％まで含まれる請求項１０に記載の方法。
【請求項１３】
コア１２と、
コアを包囲するクラッド１４と、
ポリマーコーティング１６、１８を形成することが可能なベース放射線硬化性液体組成物と、実質的に等重量のＮ−β（アミノエチル）−γ−アミノプロピルメチルジメトキシシラン、Ｎ−β（アミノエチル）−γ−アミノプロピルトリメトキシシラン、イソシアナトプロピルトリエトキシシラン及びγ−（トリメトキシシリル）プロピルアクリレートを含む、塗料組成物の１．５重量％まで含まれる加水分解カップリング剤混合物の混合物を含む放射線硬化性塗料組成物をガラス光ファイバー１０の少なくとも一部に塗布し、塗布した放射線硬化性塗料組成物を硬化させるのに適した強度、波長及び暴露時間で前記塗料組成物を放射線に暴露することにより得られ、クラッド１４を包囲するポリマーコーティング１６、１８を含む光ファイバー１０。
【請求項１４】
ベース放射線硬化性液体組成物が脂肪族ウレタンジアクリレートオリゴマー、イソボルニルアクリレートオリゴマー、直鎖Ｃ８及びＣ１０アクリル酸エステルから構成される単官能性モノマーの混合物、２−エチルヘキシルアクリレート、光開始剤、及びナフサとナフタレンから構成される群から選択される重質芳香族溶媒を含むフルオロ脂肪族ポリマーエステルを含む請求項１３に記載の光ファイバー１０。
【請求項１５】
ベース放射線硬化性液体組成物が脂肪族ウレタンアクリレートオリゴマー、イソボルニルアクリレートオリゴマー、２−エチルヘキシルアクリレート、直鎖Ｃ８及びＣ１０アクリル酸エステルから構成される単官能性モノマーの混合物、光開始剤、及びナフサとナフタレンから構成される群から選択される重質芳香族溶媒を含むフルオロ脂肪族ポリマーエステルを含み、加水分解カップリング剤混合物が実質的に等重量のＮ−β（アミノエチル）−γ−アミノプロピルメチルジメトキシシラン、Ｎ−β（アミノエチル）−γ−アミノプロピルトリメトキシシラン、イソシアナトプロピルトリエトキシシラン及びγ−（トリメトキシシリル）プロピルアクリレートを含み、加水分解カップリング剤混合物が塗料組成物の１．５重量％まで含まれる請求項１３に記載の光ファイバー１０。
【発明の詳細な説明】
【０００１】
【発明の属する技術分野】
本発明はガラス光ファイバー用保護塗料組成物と、前記塗料組成物から形成されるコーティングをもつガラス光ファイバーに関する。より詳細には、本発明は良好な接着性と強度特性をもつように配合したガラス光ファイバー用放射線硬化性一次保護液体塗料組成物と、前記組成物を被覆したガラス光ファイバーに関する。
【０００２】
【従来技術】
線引きガラスから製造した光ファイバーは遠距離通信ケーブルで信頼性の高い伝送媒体として多年来使用されている。ガラス光ファイバーは大量の情報を長距離伝送することができるので広く使用されている。ガラスファイバーはファイバーを形成しているガラスが約３×１０９Ｎ／ｍ２の固有強度をもつので本来高強度である。“Ｏｐｔｉｃａｌ  Ｆｉｂｅｒｓ  ｆｏｒ  Ｔｒａｎｓｍｉｓｓｉｏｎ”，Ｊ．Ｅ．Ｍｉｄｗｉｎｔｅｒ，１９７９，Ｊｏｈｎ  Ｗｉｌｅｙ  ａｎｄｓｏｎｓ参照。このような強度の維持は光ファイバーの周囲の利用環境に大幅に依存する。例えば、光ファイバーが摩耗環境に暴露される場合には、ミクロン寸法の粒子の摩耗でもガラス表面に微視的傷を生じる。これらの傷はガラスの内部に伝播し、ガラスファイバーの破損の原因となる。溶液中の水分及びイオンとの接触もガラス光ファイバーの強度低下の原因となる。ナトリウムイオンを含む水の存在下でシリカガラスの表面結合の加水分解が迅速に生じることは周知である。表面結合の加水分解は有意強度低下の原因となる。
【０００３】
ガラス光ファイバーの団結性と強度を環境による低下から保護するために、光ファイバーをガラスプレフォームから線引きした直後にこのような光ファイバーの外面（例えばクラッド）に１層以上の保護ポリマーコーティングを設けている。コーティングの目的の１つは一般にその後の取り扱い及び使用に起因する機械的引掻及び摩耗から光ファイバーの表面を保護することである。コーティングの別の目的は、溶液中の水分及びイオンと接触しないようにガラスを保護することである。コーティングは外部機械力及び温度に物理的に反応するので、ファイバーの光学特性に何らかの影響を与える場合もある。
【０００４】
光ファイバーに塗布する塗料組成物は一般に液体であり、放射線硬化性の組成物である。一般に、塗料組成物は有効な硬化に適するとみなされる所定時間にわたって紫外線、電子ビーム又は電離線に塗料組成物を暴露することにより光ファイバー上で硬化される。
【０００５】
硬化した塗料はガラスクラッドによく接着することが重要であり、そうでないと、硬化した塗料は光ファイバーから離層し易くなる。コーティングが光ファイバーから離層すると、コーティングの保護機能が失われるので望ましくない。当業者に自明の通り、コーティングの接着性は塗料を塗布した試験面（例えばガラスプレート）からコーティングを剥離するために必要な力を測定することにより一般に決定される。
【０００６】
【発明が解決しようとする課題】
本発明の目的は光ファイバーのガラスに対する良好な接着性と良好な機械的性質をもつ比較的廉価なガラス光ファイバー用放射線硬化性液体塗料組成物を提供することである。
【０００７】
本発明の別の目的は、被覆するガラス光ファイバーの表面に対する良好な接着性と光ファイバーを保護するのに適した機械的性質をもつ放射線硬化一次コーティングをその表面の一部に被覆したガラス光ファイバーを提供することである。
【０００８】
【課題を解決するための手段】
これらの目的の少なくとも一部は、ガラス光ファイバー上に一次コーティングを形成するための放射線硬化性液体塗料組成物であって、ポリマーコーティングを形成することが可能なベース放射線硬化性液体組成物と、Ｎ−β（アミノエチル）−γ−アミノプロピルメチルジメトキシシラン、Ｎ−β（アミノエチル）−γ−アミノプロピルトリメトキシシラン、イソシアナトプロピルトリエトキシシラン及びγ−（トリメトキシシリル）プロピルアクリレートの加水分解カップリング剤混合物を含む塗料組成物を提供することにより達成される。
【０００９】
これらの目的の少なくとも一部は、ポリマーコーティングを形成することが可能なベース放射線硬化性液体組成物と加水分解カップリング剤混合物を含む放射線硬化性塗料組成物を塗布し、放射線硬化性塗料組成物を硬化させるのに適した波長、強度及び暴露時間で前記塗料組成物を放射線に暴露することにより形成される放射線硬化コーティングをその表面の少なくとも一部に被覆したガラス光ファイバーを提供することによっても達成される。加水分解カップリング剤混合物はＮ−β（アミノエチル）−γ−アミノプロピルメチルジメトキシシラン、Ｎ−β（アミノエチル）−γ−アミノプロピルトリメトキシシラン、イソシアナトプロピルトリエトキシシラン及びγ−（トリメトキシシリル）プロピルアクリレートを混合し、カップリング剤混合物を加水分解処理工程にかけた後にベース放射線硬化性液体組成物に加えることにより形成される。
【００１０】
他の目的と利点は図面に関する以下の詳細な説明から当業者に自明である。
その図面は（一定の比例に応じて描かれてはいないが）、図１であり、それは、２／ｙの保護コーティングをもつ光ファイバーの横断面である。
【００１１】
【発明の実施の形態】
典型的な遠距離通信素子は金属線又は光ファイバー等の細長い伝送媒体を含む。図１は典型的光ファイバー１０伝送媒体を示す。典型的光ファイバー１０はガラスクラッド１４により包囲されたガラスコア１２により形成される。光ファイバー１０のガラスクラッド１４は通常は１層以上の保護ポリマーコーティングにより包囲されている。例えば、図１に示すように、クラッド１４は内側保護ポリマーコーティング１６に被覆され、内側コーティング１６は外側保護ポリマーコーティング１８に被覆されている。内側保護コーティング１６と外側保護コーティング１８は夫々内側一次コーティングと外側一次コーティング又は一次コーティングと二次コーティングと言う場合もある。内側コーティング１６は通常、放射線硬化性（重合性）液体組成物をクラッド１４に塗布することにより得られる。このような液体組成物は一般にアクリル酸又はメタクリル酸基等のエチレン性不飽和官能基をもつ放射線硬化性オリゴマー成分を含む。ガラス光ファイバーのポリマーコーティングを形成するのに適したベース放射線硬化性液体組成物に添加可能な他の成分としては、反応性希釈剤、光開始剤及び流動促進剤又は調節剤が挙げられる。液体組成物の塗布方法については、当技術分野で周知の技術を使用して通常通りに第１ダイ又は塗料アプリケーターに光ファイバーを通せばよいので本明細書には記載しない。液体組成物をクラッド１４に塗布後、紫外線、電子ビーム又は電離線等の放射線に液体組成物を暴露して硬化（重合）を開始することにより液体組成物を硬化させることができる。紫外線を使用するのが最も一般的である。一般には、液体組成物を塗布及び硬化させて内側コーティング１６を形成した後に外側乃至二次コーティング１８を形成するのに適した成分をもつ放射線硬化性液体組成物を塗布及び硬化させる。この順序は外側コーティング１８のウェット・オン・ドライ塗布として知られている。あるいは、内側コーティング１６を形成する液体組成物を塗布した直後に外側コーティング１８を形成する液体組成物を塗布し、その後で硬化用放射線に暴露してもよい。これは当技術分野でウェット・オン・ウェット塗布として知られている。各塗布技術は当技術分野で周知である。
【００１２】
以下、一次乃至内側塗料組成物の実施例により本発明を説明するが、以下の実施例は例示を目的としており、請求の範囲又は明細書の他の部分を制限するものではない。
【００１３】
比較例１
直鎖Ｃ８及びＣ１０アクリル酸エステルから構成される単官能性モノマーの混合物であるＵＣＢ  Ｃｈｅｍｉｃａｌｓ製品ＯＤＡ−Ｎ  １１．９９重量％と、比較的高分子量（約５０００）の脂肪族ウレタンジアクリレートであるＵＣＢ  Ｃｈｅｍｉｃａｌｓ製品Ｅｂｅｃｒｙｌ（登録商標）２３０  ５９重量％と、ウレタンアクリレート−イソボルニルアクリレートオリゴマー混合物であるＳａｒｔｏｍｅｒ製品ＣＮ９６６Ｊ７５  ２３重量％と、２−エチルヘキシルアクリレート１．５重量％と、光開始剤であるＣｉｂａ製品Ｄａｒｏｃｕｒ（登録商標）４２６５  ４．５重量％と、ナフサやナフタレン等の重質芳香族溶媒を含むフルオロ脂肪族ポリマーエステルである３Ｍ  Ｃｏｍｐａｎｙ製品ＦＣ７４０  ０．０１重量％を合わせて混合することにより、ガラス光ファイバー上に一次ポリマーコーティングを形成するのに適したベース放射線硬化性液体組成物を部分的に製造した。
【００１４】
ベース液体組成物の皮膜を３枚作製した。各皮膜は液体組成物を０．００５Ｂｙｒｄで２０×２０ｃｍ研磨ガラスプレート上に引塗することにより作製した。不活性雰囲気下に熱量１．０Ｊ／ｃｍ２のＦｕｓｉｏｎ  Ｄ電球を備えるＦｕｓｉｏｎコンベヤーシステムにガラスプレートを通すことにより、ガラスプレート上に引塗した皮膜を硬化させた。硬化した皮膜を試験前７日間、室温及び相対湿度５０％に維持した無光環境でならした。ならし段階後に各ガラスプレートから３個の試料を切り取った。各試料は均質で欠陥がないと思われる硬化皮膜部分の皮膜に幅１．２５インチ（３．１８ｃｍ）の定規を当てることにより得た。試料欠陥の影響を最小限にするために、硬化皮膜の引塗方向と平行に各試料を切断した。レザーブレードを定規の両側にしっかり当ててガラスプレートに達するまで皮膜を完全に切断することにより定規の両側に６インチ（１５．２４ｃｍ）の切り込みを入れた。試料の縁部に裂け目又は切れ目がないかどうかを調べた。このような損傷のあるストリップは廃棄した。皮膜が接着試験中に剥離し始める際に裂けないように幅１．２５インチ（３．１８ｃｍ）のテープ片をストリップの長さに張り付けた。
【００１５】
校正Ｉｎｓｔｒｏｎ  Ｍｏｄｅｌ  ４２０１万能試験器を使用して接着試験を実施した。クロスヘッド速度は１０．００インチ／分（２５４ｍｍ／分）に設定した。鋼線の所定の長さにバインダークリップを止め、摩擦係数（ＣＯＦ）試験装置のプーリーに通した。鋼線の自由端をＩｎｓｔｒｏｎ試験器の上ジョーでクランプした。各試験ストリップの端を約１インチ（２．５４ｃｍ）めくり上げた。試料のめくり上げた端をプーリーと逆に向けてガラスプレートをＣＯＦ支持台に載せた。試料のめくり上げた端にバインダークリップを止めた。Ｉｎｓｔｒｏｎ試験器を始動し、バインダークリップを引っ張った。コンピューターソフトウェアにより剥離力データを収集した。ベース液体組成物を硬化させた９個の試験ストリップの平均剥離力は約０．１６Ｎ±０．０３Ｎであった。ベースコーティングは破断点伸度約８０％、モジュラス約１．２及びガラス転移温度（Ｔｇ）約−１０℃であった。
【００１６】
比較例２
まずＳｈｉｎＥｔｓｕから商品名ＫＢＭ−６０２で市販されているカップリング剤であるＮ−β（アミノエチル）−γ−アミノプロピルメチルジメトキシシランを加水分解工程にかけることにより、ガラス光ファイバー上に一次コーティングを形成するための放射線硬化性塗料組成物を製造した。Ｎ−β（アミノエチル）−γ−アミノプロピルメチルジメトキシシランは下式：
【００１７】
【化１】
0003953262.tif 000002
をもつ。加水分解工程は単にカップリング剤をフラスコに入れ、カップリング剤を磁気撹拌機で約４８時間撹拌することにより実施した。定期的にフラスコを開け、比較的暖かい湿った空気（室温、相対湿度６０〜８０％）に暴露した。フラスコの内容物を撹拌して暖かい湿った空気をカップリング剤とよく混合させた。（その代わりに又はそれに加えて希酢酸（ｐＨ約５）約０．２５ｇをカップリング剤約８０ｇに加えて加水分解を促進してもよい。）加水分解工程後にベース液体組成物４０ｇ当たり６ｇの割合で比較例１のベース放射線硬化性液体組成物に加水分解カップリング剤を加え、加水分解されたＮ−β（アミノエチル）−γ−アミノプロピルトリメトキシシラン１．５重量％を含有する塗料組成物を得た。塗料組成物を上記比較例１に記載したように引塗し、試験した。この塗料組成物から作製した９個の試験ストリップの平均剥離力は約０．８Ｎであった。得られたコーティングは破断点伸度約８０％、モジュラス約１．２及びガラス転移温度（Ｔｇ）約−１０℃であり、ベース液体組成物から形成したコーティングと同一であった。この加水分解カップリング剤を加えると、比較例１に記載したベース液体組成物から得られるコーティングの接着性よりも僅かに良好な接着性をもつコーティングが得られた。
【００１８】
比較例３
ＳｈｉｎＥｔｓｕから商品名ＫＢＭ−６０３で市販されているカップリング剤であるＮ−β（アミノエチル）−γ−アミノプロピルトリメトキシシランを比較例２に記載した加水分解工程にかけ、比較例１のベース液体組成物４０ｇ当たり６ｇの割合で加えることにより、加水分解されたＮ−β（アミノエチル）−γ−アミノプロピルトリメトキシシランカップリング剤１．５重量％を含有する別の塗料組成物を製造した。Ｎ−β（アミノエチル）−γ−アミノプロピルトリメトキシシランは下式：
Ｈ２ＮＣ２Ｈ４ＮＨＣ３Ｈ６Ｓｉ（ＯＣＨ３）３
をもつ。この組成物を上記比較例１に記載したように引塗し、試験した。この塗料組成物から作製した９個の試験ストリップの平均剥離力は約０．４９Ｎであった。得られたコーティングは破断点伸度約８０％、モジュラス約１．２及びガラス転移温度（Ｔｇ）約−１０℃であった。この加水分解カップリング剤を加えると、比較例２の加水分解カップリング剤を加えた場合よりも良好であると共に比較例１に記載したベース液体組成物の場合よりも良好な接着性をもつコーティングが得られた。このコーティングの物性は比較例１に記載したベースコーティングの物性とほぼ同一であった。
【００１９】
比較例４
ＳｈｉｎＥｔｓｕから商品名ＫＢＭ−５１０３で市販されているγ−（トリメトキシシリル）プロピルアクリレートカップリング剤を同様に比較例２に記載した加水分解工程にかけ、比較例１のベース塗料組成物４０ｇ当たり６ｇの割合で加え、加水分解されたγ−（トリメトキシシリル）プロピルアクリレートカップリング剤１．５重量％を含有する塗料組成物を得た。γ−（トリメトキシシリル）プロピルアクリレートは下式：
ＣＨ２＝ＣＨＣＯＯ（ＣＨ２）３Ｓｉ（ＯＣＨ３）３
をもつ。この一次塗料組成物を上記比較例１に記載したように引塗し、試験した。この組成物から作製した９個の試験ストリップの平均剥離力は約０．１６Ｎであった。得られたコーティングは破断点伸度約８０％、モジュラス約１．２及びガラス転移温度（Ｔｇ）約−１０℃であった。この加水分解されたγ−（トリメトキシシリル）プロピルアクリレートカップリング剤を加えると、比較例１に記載したベース塗料組成物の接着性とほぼ同一の接着性をもつコーティングが得られた。このコーティングの物性は比較例１に記載したベースコーティングの物性とほぼ同一であった。
【００２０】
比較例５
Ｕｎｉｔｅｄ  Ｃｈｅｍｉｃａｌ  Ｔｅｃｈｎｏｌｏｇｉｅｓから商品名ＵＣＴ  ７８４０ＫＧで市販されているイソシアナトプロピルトリエトキシシランカップリング剤を比較例２に記載した加水分解工程にかけた後に比較例１のベース液体組成物４０ｇ当たり６ｇの割合で加え、加水分解されたイソシアナトプロピルトリエトキシシランカップリング剤１．５重量％を含有する塗料組成物を得た。イソシアナトプロピルトリエトキシシランは下式：
ＯＣＮＣＨ２ＣＨ２ＣＨ２Ｓｉ（ＯＣ２Ｈ５）３
をもつ。この組成物を上記比較例１に記載したように引塗し、試験した。この組成物から作製した９個の試験ストリップの平均剥離力は約３．４４Ｎであった。得られたコーティングは破断点伸度約８０％、モジュラス約１．２及びガラス転移温度（Ｔｇ）約−１０℃であり、ベース組成物から形成したコーティング及び上記他の比較例のコーティングと同一であった。加水分解されたイソシアナトプロピルトリエトキシシランカップリング剤を加えると、他の比較例のコーティング及び比較例１に記載したベース液体組成物から得られるコーティングの接着性よりも有意に良好な接着性をもつコーティングが得られた。
【００２１】
実施例
磁気撹拌機を備えるフラスコで等重量のＮ−β（アミノエチル）−γ−アミノプロピルメチルジメトキシシラン（ＫＢＮ−６０２）、Ｎ−β（アミノエチル）−γ−アミノプロピルトリメトキシシラン（ＫＢＮ−６０３）、イソシアナトプロピルトリエトキシシラン（ＵＣＴ  ７８４０ＫＧ）及びγ−（トリメトキシシリル）プロピルアクリレート（ＫＢＭ−５１０３）により形成されるカップリング剤混合物を約４８時間撹拌した。定期的（約５時間毎）にフラスコを開け、暖かい湿った空気（室温、相対湿度６０〜８０％）に暴露し、撹拌して暖かい湿った空気をカップリング剤混合物とよく混合させた。カップリング剤混合物約８０ｇ当たり約０．２５ｇの割合で希酢酸（ｐＨ約５）をカップリング剤混合物に加えて加水分解を更に促進した。４８時間の加水分解工程後にベース液体組成物４０ｇ当たり６ｇの割合で比較例１のベース液体組成物に加水分解カップリング剤混合物を加えた。得られた塗料組成物は加水分解カップリング剤混合物約１．５重量％を含有していた。この塗料組成物を上記比較例１に記載したように引塗し、試験した。この塗料組成物から作製した９個の試験ストリップの平均剥離力は約４．５９Ｎ±０．５５Ｎであった。得られたコーティングは破断点伸度約８０％、モジュラス約１．２及びガラス転移温度（Ｔｇ）約−１０℃であり、ベース液体組成物から形成されるコーティングと同一であった。この加水分解カップリング剤を加えると、上記各比較例に記載した全コーティングの接着性よりも有意に良好な接着性をもつコーティングが得られた。
【００２２】
要約すると、本発明は光ファイバーのガラスに対する良好な接着性と良好な機械的性質をもつ比較的廉価なガラス光ファイバー用放射線硬化性液体塗料組成物を提供する。以上、特定態様により本発明を詳細に説明したが、これらの態様は例示に過ぎないと理解すべきである。当業者に自明の通り、本発明の精神及び範囲内で特許請求の範囲の記載内容から変更が可能である。従って、開示内容のこのような変更及び変形も本発明の範囲及び特許請求の範囲に含むものとする。
【図面の簡単な説明】
【図１】２層の保護コーティングをもつ光ファイバーの横断面図である。
【図１】
0003953262.tif 000003